Les tissus croisés en coton obtenus par tissage d'un filé de chaine teint et d'un filé de trame blanc ou coloré, dits aussi tissus denim, connaissent une grande vogue dans la confection de vêtement de travail et de vacances, résistants à l'usure. De tels articles denim peuvent etre produits aussi par application simultanée d'encollage et de piétage avec une composante azoïque capable de copulation, tissage des chaines et développement des matières tissées avec des sels de diazonium stabilisés et/ou des bases solides diazo tées, suivant le procédé dit d'encollage - piétage sur chalne". Par cette méthode on évite la teinture de filés qui est ordinairement exécutée. Ce procédé peut etre mis en oeuvre sur toute encolleuse å rouleaux exprimeurs revetus de caoutchouc ou d'une autre matière analogue. Ce mode opératoire comprend les étapes suivantes : encollage et piétage, séchage, tissage, développement, traitement complémentaire et mercerisage. Or la Demanderesse a trouvé un procédé de production d'articles denim, procédé selon lequel on traite le filé de chaine avec un bain d'encollage contenant, en plus un ou plusieurs colorants réactifs, on tisse le filé après séchage, on mercerise ou lessive le tissu obtenu et on le soumet enfin au traitement complémentaire usuel. A titre de colorants réactifs, on utilisera des colorants organiques de diverses classes, par exemple des colorants azoïques, anthraquinoniques ou phtalocyaniques, contenant au moins un groupe ss-sulfato-éthyl-sulfonyle, vinyl-sulfonyle, monochlorotriazinyle, dichlorotriazinyle, 2,2,3 ,3-tétrafluorocyclobutane-1-acryloylamino, vinylsulfonylamino, B-sulfato-éthyl-sulfonylamino, s -phényl-sulfonyl- propionylamino, dichloro-quinoxazinyle ou dichloro-phtalazinyle. On ajoute ces colorants au bain d'encollage aux concentrations usuelles pour des colorants réactifs. Comme agents d'encollage on peut choisir toutes les substances couramment utilisées pour ce but. Selon l'expérience, conviennent le mieux des encollages à base de carboxyméthyl-celluloses neutres salifiées qui se dissolvent rapidement et complètement dans l'eau froide et résistent bien aux alcalis, et la viscosité de tels bains d'encollage chauds ne change pas, meme après un repos prolongé. Les carboxyméthyl-celluloses se dissolvent aussi rapidement et entièrement dans les bains de traitement complémentaire et constituent un très bon support pour les pigments non fixés. Le fixage des colorants réactifs s'effectue au cours du lessivage ou mercerisage, opérations qui sont effectuées de la manière usuelle avec une lessive de soude a 18 - 220 Bé ou à 30 - 320 Bé. Après le traitement avec le bain d'encollage contenant les colorants réactifs, on sèche les chaines, tout en veillant à ce que les températures appliquées ne soient pas trop élevées. L'humidité résiduelle de la chaîne de coton piétée doit etre voisine de 9%. On tisse ensuite le filé ainsi traité avec un filé de trame blanc (brut). Pour effectuer ensuite le mercerisage ou lessivage et, et em.même temps, le fixage des colorants, on traite le tissu de la manière usuelle dans une lessive de soude à 30 - 320 Bé ou à 18 - 220 Bé, on le lave et on le fait passer dans un bain acide, tout en veillant à ce que la température ne dépasse pas 600C afin de ne pas abimer les -co- lorants réactifs. Pour enlever les parties de colorants non fixées, on savonne le tissu à l'ébullition avec une solution aqueuse d'un détersif synthétique et on procède au finissage comme d'habitude. Le dessin des articles dits denim est, en général, limité à l'emploi d'une chaîne de coton,. teinte suivant la méthode par encollage sur chaîne, avec un filé de trame blanc (brut) pour obtenir ainsi l'effet bicolore typique. Il est possible aussi, sans difficulté, de laisser se rassembler sur l'ensouple une ou plusieurs channes encollées en couleurs et/ou des chaînes blanches, de sorte qu'on obtient des effets de rayures multicolores dans la direction de la chaîne. L'emploi de filés de trame colorés, produits suivant la meme méthode, offre, de plus, un autre dessin possible avec des effets de carreaux. Contrairement aux procédés de tissage de filés colorés, courants jusqu'ici, selon lesquels on tisse des filés teints en écheveaux ou sur des bobines croisées, le fixage des colorants n'est effectué, dans tous ces cas, qu'au cours du mercerisage ou lessivage final. Conformément au procédé de l'invention, non seulement on supprime le développement des colorants, mais on effectue en même temps aussi le fixage des colorants réactifs dans les conditions du mercerisage ou lessivage, ce qui rend le procédé encore plus économique. De plus, d'autres dessins sont possibles en ce qui concerne la production des effets de tissage en couleurs. Contrairement aux filés de chaîne qui ont été piétés avec des composantes azoïques capables de copulation et donc sensibles à la lumière et aux acides, les filés de chaîne qui ont été teints par foulardage avec des colorants réactifs dans un bain d'encollage neutre ou faiblement acide, puis séchés, peuvent être stockés et emmangasinés pendant des durées illimitées, ce qui rend très facile le stockage et l'obtention de dessins. Les numéros du Color Index des colorants qui sont utilisés dans les exemples suivants sont ceux de la seconde édition de 1956 ainsi que du tome supplémentaire de 1963. Les exemples qui suivent illustrent la présente invention. EXEMPLE 1 On prépare un bain d'encollage en délayant 2,5 à 5 kg de carboxyméthyl-cellulose, dans un récipient muni d'un agitateur électrique, dans 60 à 70 1 d'eau douce froide, pour obtenir un mélange homogène, puis on chauffe à 800C avec de la vapeur. Par suite de la formation d'eau de condensation, le volume du bain atteint alors environ 80 litres. On dissout séparément 2,5 kg du colorant Reactive Blue,5, C.I. nO 61 210, du commerce, en versant 10 1 d'eau chaude sur le colorant, et on introduit la solution par portions dans le bain d'encollage, que l'on complète ensuite à 100 litres. On imprègne la chaîne avec ce bain sur une encolleuse, à raison de 120 à 140%, et on la sèche. L'humidité résiduelle de la chaîne de coton imprégnée doit être voisine de 9%. On tisse ensuite de la manière habituelle les chaînes teintes dans le bain d'encollage, avec un filé de trame - blanc (brut). On mercerise ensuite le tissu dans une lessive de soude froide à 300 Bé, avec fixage simultané du colorant, on le lave et on le fait passer dans un bain acide. Pour enlever les parties de colorant non fixées on savonne le tissu à l'ébullition avec une solution aqueuse à 1% du sel sodique d'un produit de condensation d'acide oléique et de N-méthyl-taurine, et on le finit comme d'habitude. On obtient ainsi un dessin denim typique en nuances bleue (chaîne) et blanche (trame), avec un bon rendement tinctorial et l'effet de mercerisage optimum. EXEMPLE 2 On prépare, comme dans l'exemple 1, trois bains d'encollage, le bain 1 contenant 6 kg du colorant réactif, du commerce, obtenu par copulation du 2-amino-4-ss-sulfato-éthyl-sulfonyl- anisole diazoté avec l'acide H acétylé,dissous dans 15 1 d'eau bouillante, le bain 2 contenant 5 kg d'acide 1-amino-4-/3'-(ss-hydroxy- éthyl-sulfonyl-phényl )-amino7-anthraquinone-2-sulfonique du commerce dissous dans 15 1 d'eau bouillante, et le bain 3 ne contenant pas de colorant. On piète avec ces bains d'encollage, de la manière usuelle, trois chaînes de coton différentes et on les sèche, puis on les rassemble sur l'ensouple en une seule chaîne ayant un dessin de rayures de nuances rouge,blanche et bleue, et on tisse enfin cette chaîne comme d'habitude avec un filé de trame blanc (brut). Au cours du mercerisage avec une lessive de soude à 320 Bé, le colorant réactif réagit en même temps avec la fibre, et après le passage usuel dans le bain acide et le savonnage à l'ébullition, les propriétés de solidité correspondent aux normes élevées concernant les teintures avec des colorants réactifs, et on obtient un dessin de rayures tricolore avec un rendement tinctorial optimum, les rayures rouges et bleues présentant l'effet denim caractéristique. EXEMPLE 3 On prépare comme dans l'exemple 1 deux bains d'encollage, en ajoutant par portion au bain 1 : 3 kg du colorant Reactive Orange 1, C.I. nO 17 907, dissous dans 10 kg d'eau chaude, et au bain 2 : 4 kg du colorant réactif du commerce obtenu par condensation de 1 mole de chlorure de cyanuryle avec 1 mole d'acide 1 1,3-diamino-benzène-4-sulfonique diazoté et l'acide 1- On piète avec ces deux bains d'encollage, de la manière usuelle, deux chaînes de coton différentes sur l'encolleu- se, à raison de 130% environ, et on les sèche sur le hot flue jusqu'S une humidité résiduelle de 10fui. On tisse ensuite comme d'habitude la chaîne jaune teinte dans l'encollage, avec comme filé de trame la chaîne qui a été teinte en orange dans l'encollage, enroulée sur des bobines, ce qui donne un tissu bicolore jaune-orangé ayant un effet "changeant" typique, effet qui est encore intensifié par une couleur plus profonde à la suite du lessivage avec une lessive de soude à 18 - 220 Bé, avec fixage simultané des colorants. EXEMPLE 4 Pour imiter un article tissé en couleurs typique ayant un dessin de carreaux, on prépare, comme dans l'exemple 1, 4 bains d'encollage séparés, en dissolvant, par portions pour le bain 1 : 4 kg du colorant réactif du comrnerce obtenu par copulation du 1-amino-4-ss-sulfatoéthyl-sulfonyl-benzène diazoté avec la 1-(4 '-sulfophényl)-3-carboxy-5-pyrazolone dans 12 l d'eau chaude, pour le bain 2 : 4 kg du colorant réactif du commerce obtenu par copulation du 2-amino-4-ss-sulfatoéthyl-sulfonyl-anisole avec l'acide 2-naphtol-5-sulfonique, dans 12 1 d'eau chaude, pour le bain 3 : 3 kg d'acide 1-amino-4-/ 3'--hydroxyéthyl- sulfonyl-(6'-carboxy-phényl)-aminof-anthraquinone-2-sulfoni- que (colorant réactif du commerce) dans 10 l d'eau chaude, tandis que le bain 4 : ne contient pas de colorant. On piète comme d'habitude sur l'encolleuse, avec ces quatre bains, quatre chaînes de coton différentes à raison d'environ 125% et on les sèche sur un hotflue ou sur des cylindres de séchage jusqu'S une humidité résiduelle de 9%. On laisse ensuite se rassembler la chaîne jaune ou rouge sur l'ensouple, en une seule chaîne, dans n'importe quel dessin de rayures, tandis qu'on enroule la chaîne bleue et blanche sur des bobines puis on la tisse comme filé de trame, également dans un dessin de rayures quelconque qui s'harmonise bien avec les rayures de la chaine. On mercerise enfin le tissu de la manière habituelle dans une lessive de soude froide à 300 Bé pour fixer en meme temps les colorants, on le lave puis le fait passer dans un bain acide et on le soumet à un traitement complémentaire à l'ébullition avec un détersif synthétique. On obtient ainsi un tissu ayant le dessin de carreaux multicolore typique en nuances pleines et mixtes, et l'effet denim ou "changeant" typique. Les colorants sont fixés au mieux dans le bain de mercerisage au cours du traitement rapide avec ltalcali et ils ont les solidités normales des colorants réactifs. REVENDICATIONS 1. Procédé de production d'articles denim, caractérisé en ce qu'on traite le filé de chaîne avec un bain d'encollage contenant un ou plusieurs colorants réactifs, on tisse le filé après séchage, on mercerise ou lessive le tissu obtenu et on le soumet à un traitement complémentaire usuel. 2. Procédé suivant la revendication 1, caractérisé en ce qu'on laisse s'assembler lors du tissage, sur l'ensouple, une ou plusieurs chaînes teintes dans ltencolla- ge et/ou des chaînes blanches. 3. Procédé suivant la revendication 1 ou 2, caractérisé en ce qu'on tisse le filé de chaine avec un filé de trame traité suivant le même procédé.